ЭЛЕМЕНТ ГОРЕЛКИ И ГОРЕЛКА С ПОКРЫТИЕМ ИЗ ОКСИДА АЛЮМИНИЯ И СПОСОБ ПОКРЫТИЯ ЭЛЕМЕНТА ГОРЕЛКИ

2
3
1. Элемент (10, 12, 18) горелки, который содержит поверхность, которая возможно приходит в контакт с топливом, отличающийся тем, что возможно приходящая в контакт с топливом поверхность (23) имеет содержащее оксид алюминия покрытие (21), при этом содержащее оксид алюминия покрытие (21) содержит α-AlO, и при этом содержащее оксид алюминия покрытие является слоем (21) оксида алюминия.
2. Элемент (10, 12, 18) горелки по п.1, отличающийся тем, что покрытие содержит богатый алюминием первый слой (20) и расположенный над первым слоем (20), содержащий оксид алюминия второй слой (21).
3. Элемент (10, 12, 18) горелки по п.1, отличающийся тем, что покрытие имеет толщину (22) слоя от 50 мкм до 100 мкм.
4. Элемент (10, 12, 18) горелки по п.1, отличающийся тем, что элемент (10, 12, 18) горелки содержит сталь в качестве основного материала.
5. Элемент (10, 12, 18) горелки по п.4, отличающийся тем, что элемент (10, 12, 18) горелки содержит сталь сорта 16Мо3 в качестве основного материала.
6. Элемент (10, 12, 18) горелки по любому из пп.1-5, отличающийся тем, что элемент (10, 12, 18) горелки является подводом топлива или распределителем топлива.
7. Горелка (1, 107), которая содержит элемент (10, 12, 18) горелки по любому из пп.1-6.
8. Горелка (1, 107) по п.7, отличающаяся тем, что горелка (1, 107) является пилотной горелкой.
9. Способ покрытия возможно приходящей в контакт с топливом поверхности элемента (10, 12, 18) горелки, в котором возможно приходящую в контакт с топливом поверхность (23) покрывают содержащим оксид алюминия слоем (21).
10. Способ по п.9, в котором слой (21) оксида алюминия наносят на поверхность (23) посредством химического осаждения из газовой фазы (CVD).
11. Способ по п.10, в котором в рамках химического осаждения из газовой фазы обогащают поверхность (23) алюминием при температуре между 1000°С и 1100°С.
12. Способ по п.11, в котором поверхность (23) обогащают алюминием при температуре 1050°С.
13. Способ по любому из пп.10 или 12, в котором в рамках химического осаждения из газовой фазы обогащают поверхность (23) алюминием в период времени между 3 и 5 часами.
14. Способ по п.13, в котором поверхность (23) обогащают алюминием в течение 4 ч.
15. Способ по п.11, в котором в рамках химического осаждения из газовой фазы поверхность (23) после обогащения алюминием подвергают старению при температуре между 800°С и 900°С.
16. Способ по п.15, в котором поверхность (23) подвергают старению при температуре 850°С.
17. Способ по п.15, в котором в рамках химического осаждения из газовой фазы поверхность (23) после обогащения алюминием подвергают старению в период времени между 1 и 3 часами.
18. Способ по п.17, в котором поверхность (23) подвергают старению в течение 2 ч.
19. Способ по п.9, в котором создают покрытие толщиной (22) от 50 мкм до 100 мкм.